(57)【特許請求の範囲】
【請求項１】
体積５ｎｍ３〜５００ミリオンｎｍ３の荷電粒子、及び粒子と分離可能であり且つ粒子に共有結合していない対イオンを含む組成物であって、前記対イオンが、炭素原子に直接結合しているケイ素原子を有する（ポリ）シロキサン部分を含む、組成物。
【請求項２】
無機コアを有する体積５ｎｍ３〜５００ミリオンｎｍ３の荷電粒子及び粒子から分離可能であり且つ粒子に共有結合していない対イオンを含み、前記対イオンは好適な橋部分を介して正に又は負に荷電した官能基に結合された（ポリ）シロキサン部分を含む、請求項１に記載の組成物。
【請求項３】
無機コアはＳｉＯ２、Ａｌ２Ｏ３、ＴｉＯ２又は混合したＳｉＯ２、Ａｌ２Ｏ３及び／又はＴｉＯ２コアである、請求項２に記載の組成物。
【請求項４】
染料がコアに共有結合されている、請求項２又は３に記載の組成物。
【請求項５】
染料が、以下の式
【化１】
0005705217.tif 000069
（式中、
ｑは１〜４であり、
Ｒ１及びＲ２は互いに独立して水素、コア表面−Ｏ−、又は置換基であり、
Ｘはアルキレンであり、
Ｂは直接結合又はＤに伸びる橋部分であり、且つ
Ｄは染料の荷電残基である）
の基を介して、コアの表面で酸素原子に共有結合される、請求項４に記載の組成物。
【請求項６】
染料が式（４）のマゼンタ染料、式（１２）のイエロー染料、式（１７）のシアン染料、式（２４）のブルー染料及び式（３２）のマゼンタ染料
【化２】
0005705217.tif 000070
から選択される、請求項４又は５に記載の組成物。
【請求項７】
有機顔料及び／又は有機顔料誘導体から本質的になるコアを有する体積５ｎｍ３〜５００ミリオンｎｍ３の荷電粒子、及び粒子から分離可能であり且つ粒子に共有結合していない対イオンを含み、前記対イオンは好適な橋部分を介して正に又は負に荷電した官能基に結合された（ポリ）シロキサン部分を含む、請求項１に記載の組成物。
【請求項８】
有機顔料がカーボンブラック及び１−アミノアントラキノン、アンタントロン、アントラピリミジン、アゾ、アゾメチン、キナクリドン、キナクリドンキノン、キノフタロン、ジオキサジン、ジケトピロロ−ピロール、フラバントロン、インダントロン、イソインドリン、イソインドリノン、イソビオラントロン、ペリノン、ペリレン、フタロシアニン、ピラントロン、チオインジゴ又はオキソベンゾフラニリデン−ジヒドロインドロン系の顔料から選択される、請求項７に記載の組成物。
【請求項９】
対イオンが式（ＩＩ）又は（２０２）を有し、それぞれの式中、ｎが５〜２０を表し、Ｒ４、Ｒ１１及びＲ１２はそれぞれ互いに独立してＣ１−Ｃ１２アルキル、又は式（１８３）
【化３】
0005705217.tif 000071
を表す、請求項１から８までのいずれか１項に記載の組成物。
【請求項１０】
均一な分散液の形である、請求項１から９までのいずれか１項に記載の組成物。
【請求項１１】
電気泳動インクの形である、請求項１から１０までのいずれか１項に記載の組成物。
【請求項１２】
請求項１から１０までのいずれか１項に記載の組成物を電気泳動ディスプレイに用いる使用。
【請求項１３】
電気泳動条件下で色の変化を起こすための請求項１から１０までのいずれか１項に記載の組成物の使用。
【請求項１４】
好適な橋部分を介して第４級の正に荷電した窒素又はリン原子に、又はアニオン性官能基を有する部分に結合された（ポリ）シロキサン部分を含む対イオンを電気泳動に用いる使用。
【発明の詳細な説明】
【技術分野】
【０００１】
本発明は、特異的に官能化された荷電ナノ粒子及び炭素原子に直接結合されたケイ素原子を含む対イオンを含む組成物に関し、また前記組成物及び対イオンを電気泳動、例えば、電気泳動ディスプレイに用いる使用に関する。
【０００２】
電気泳動は、電界の影響下での液体に対する分散した粒子又は荷電した分子の運動である。
【０００３】
電気泳動ディスプレイは、一般に、固体（荷電粒子）と液体（分散媒）との間の界面において生成する電気二重層を含み、その際、荷電粒子は、原動力として電界によって及ぼされる力を使用して、荷電粒子が有する電荷とは反対の極性を有する電極に移動する。
【０００４】
電気泳動ディスプレイにとって、特に電子ペーパーにとって重要なことは、一旦なんらかの内容が表示されたら、ディスプレイは、無電流状態で電圧をかけられても、長時間にわたり保持され得ることである。これは他の種類のディスプレイ、例えば、ＬＣＤ又はＬＥＤディスプレイとは対照的である。ＬＣＤディスプレイとの更なる違いは、電気泳動ディスプレイは、明るい日光の中でＬＣＤディスプレイよりも遥かに容易に見ることができる事実にある。
【０００５】
本発明は、かかる電気泳動ディスプレイ用の電子インクとして使用でき且つフルカラーの範囲をカバーできる分散可能な荷電粒子を提供する。
【０００６】
ＷＯ２００７／０４８７２１Ａ１号（本願明細書に援用される）は、正又は負の電荷を有し、且つ、有機発色基が前記無機コアの表面上の酸素原子に架橋部分を介して共有結合する、ＳｉＯ２、Ａｌ２Ｏ３又は混合したＳｉＯ２及びＡｌ２Ｏ３粒子の無機コアを含む、着色されたナノ−、サブミクロ−又はマイクロ粒子を電気泳動ディスプレイに用いる使用について記載している。前記粒子上の前記正の電荷は、好ましくはフッ素、塩素、硫酸メチル、硫酸エチル、ホルメート又はアセテートから選択される、アニオン性対イオンによって中和される。前記粒子上の前記負の電荷は、アルカリ金属イオン、又はアンモニウム又はホスホニウムイオンから選択されるカチオン性対イオンによって中和される。
【０００７】
ＷＯ２００７／０４８７２１Ａ１号に開示された対イオンは、明らかに、ドデカンのような極めて無極性の溶媒での使用には理想的ではない。それらは良好な溶媒和作用のために極性溶媒を必要とする。しかしながら、極性溶媒は、それらの導電性が電気エネルギーの損失をもたらすので、エネルギー効率の良い電気泳動ディスプレイには適していない。
【０００８】
本発明によって解決されるべき課題は、この欠点を克服することであった。
【０００９】
本願明細書に開示されるような、この課題の解決によれば、特別な対イオンが利用されており、前記対イオンは好ましくは、負に又は好ましくは正に荷電した官能基に好適な架橋部分を介して結合された（ポリ）シロキサン部分を含む。
【００１０】
本発明は、体積５ｎｍ３〜５００ミリオンｎｍ３、例えば、５０ミリオンｎｍ３の荷電粒子、及び粒子と分離可能であり且つ粒子に共有結合していない対イオンを含む組成物であって、前記対イオンが炭素原子に直接結合しているケイ素原子を含む組成物に関し、特に均一な分散液の形態のかかる組成物に関する。
【００１１】
上記の通り、荷電粒子は５ｎｍ３〜５００ミリオンｎｍ３、例えば、５０ミリオンｎｍ３、特に１０ｎｍ３〜１ミリオンｎｍ３、好ましくは２５ｎｍ３〜５００，０００ｎｍ３、最も好ましくは２５ｎｍ３〜１００，０００ｎｍ３の体積を有する。粒子は好ましくはほぼ球状である。球状粒子の好ましい直径は、２ｎｍ〜５００ｎｍの間、特に３ｎｍ〜１００ｎｍの間、好ましくは３ｎｍ〜５０ｎｍの間、最も好ましくは３ｎｍ〜３０ｎｍの間である。球体の体積Ｖの式、即ち、Ｖ＝１／６πｄ３を使用すると、これらの直径ｄは、それぞれ約４ｎｍ３（直径２ｎｍ）、１４ｎｍ３（直径３ｎｍ）、１４０００ｎｍ３（直径３０ｎｍ）、６３０００ｎｍ３（直径５０ｎｍ）、５０００００ｎｍ３（直径１００ｎｍ）、及び６３ミリオンｎｍ３（直径５００ｎｍ）の近似の粒子体積に対応する。
【００１２】
好ましくは、荷電粒子は、特にＳｉＯ２、Ａｌ２Ｏ３、ＴｉＯ２又は混合したＳｉＯ２、Ａｌ２Ｏ３及び／又はＴｉＯ２コアのような無機のコアを有する。混合された無機粒子は、例えば、ＳｉＯ２で被覆された、ＴｉＯ２又はＡｌ２Ｏ３のコアを含有し得る。あるいは、荷電粒子のコアは、通常、以下に更に記載されるように変性された有機顔料を含む。荷電粒子のコアは、（コ）ポリマーを含むポリスチレンのような有機（コ）ポリマーを含んでいない。
【００１３】
好ましくは、染料は、前記無機コアに直接又は架橋部分を介して共有結合する。
【００１４】
好ましくは、荷電粒子は、表面上の酸素原子に共有結合した、以下の式
【化１】
0005705217.tif 000002
（式中、
ｑは１〜４であり、
Ｒ１及びＲ２は互いに独立して水素、コア表面−Ｏ−、又は置換基であり、
Ｘはアルキレン、例えば、分枝鎖アルキレン又は好ましくは炭素数１〜２０の好ましくは直鎖アルキレン、好ましくは−（ＣＨ２）ｙ−（式中、ｙは１〜８である）であり、
Ｂは直接結合又はＤに伸びる架橋部分であり、且つ
Ｄは染料の残基、例えば、特に有機発色基を含む染料である）
の基を含む、ＳｉＯ２、Ａｌ２Ｏ３、ＴｉＯ２又は混合したＳｉＯ２、Ａｌ２Ｏ３及び／又はＴｉＯ２粒子である。
【００１５】
好ましくは、Ｄは染料の荷電残基である。Ｄが荷電していない場合、電荷は、粒子に共有結合された別の荷電基によって粒子中に導入され得る。このような場合、例えば、上記の式（Ｉ）において、Ｄ又はＢ〜Ｄは荷電基によって置換されてよい。
【００１６】
既に−Ｓｉ（Ｒ１，Ｒ２）−Ｘ−Ｂ−部分を含有する染料［以下の式（７２）〜（７６）の染料を参照のこと］が幾つか存在する。このような場合、Ｄは、別の−Ｓｉ（Ｒ１，Ｒ２）−Ｘ−Ｂ−部分を導入する必要なく、無機のコアに直接結合してよい。
【００１７】
粒子は染料の混合物を含み得る。通常、ブラック染料の混合物の場合を除いて、粒子当たり１種類の染料が好ましい。
【００１８】
粒子は、例えば、粒子の分散性を高めるために、分散を安定化するために、染料を安定化するために等、式（Ｉ）の基に加えてコア表面に結合された更なる基を含んでよい。
【００１９】
炭素原子に直接結合されたケイ素原子を含む対イオンに加えて、粒子は非共有結合した対イオンを含み得る。
【００２０】
ｑは特に１又は２、好ましくは１である。アルキレン部分Ｘが少なくとも２個の炭素原子を含む場合、ｑは３又は４を表してもよい。
【００２１】
Ｒ１及びＲ２は、例えば、互いに独立して水素；Ｃ５〜Ｃ１２−シクロアルキル；−Ｏ−又は−Ｓ−によって中断されてよい及び／又はハロゲン、例えば、好ましくはフッ素によって置換されてよい、Ｃ１〜Ｃ２５アルキル；Ｃ２〜Ｃ２４アルケニル；フェニル；Ｃ７〜Ｃ９フェニルアルキル；−ＯＲ５；
【化２】
0005705217.tif 000003
であり、
Ｒ５は水素；−Ｏ−又は−Ｓ−によって中断されてよいＣ１〜Ｃ２５アルキル；Ｃ２〜Ｃ２４アルケニル；フェニル；Ｃ７〜Ｃ９フェニルアルキル；
【化３】
0005705217.tif 000004
又はコア表面酸素である。
【００２２】
Ｒ６及びＲ７は、互いに独立して水素；Ｃ５〜Ｃ１２−シクロアルキル；−Ｏ−又は−Ｓ−によって中断されてよい及び／又はハロゲン、例えば、好ましくはフッ素によって置換されてよい、Ｃ１〜Ｃ２５アルキル；Ｃ２〜Ｃ２４アルケニル；フェニル；Ｃ７〜Ｃ９フェニルアルキル；又は−ＯＲ５であり、且つ
Ｒ８、Ｒ９及びＲ１０は互いに独立して水素；−Ｏ−又は−Ｓ−によって中断されてよいＣ１〜Ｃ２５アルキル；Ｃ２−Ｃ２４アルケニル；フェニル；又はＣ７−Ｃ９フェニルアルキルである。
【００２３】
Ｃ５−Ｃ１２−シクロアルキルは、非置換であるか又はＣ１−Ｃ７アルキルによって置換されてよく、且つ例えば、シクロペンチル、１−メチル−シクロペンチル、シクロヘキシル、１−メチル−シクロヘキシル、２−メチル−シクロヘキシル、３−メチル−シクロヘキシル、シクロヘプチル、シクロオクチル、又はシクロドデシルである。
【００２４】
Ｃ１−Ｃ２５アルキルとしてのＲ１、Ｒ２、Ｒ５、Ｒ６、Ｒ７、Ｒ８、Ｒ９及びＲ１０は分枝鎖状又は非分枝鎖状の基、例えば、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、オクタデシル、イコシル又はドコシルであってよい。アルキル基は中断されていないか又は−Ｏ−又は−Ｓ−によって中断されてよい。アルキル基、例えば、Ｃ２−Ｃ２５アルキル、特に−Ｏ−又は−Ｓ−によって中断される、Ｃ３−Ｃ２５アルキルは、例えば、ＣＨ３−Ｏ−ＣＨ２ＣＨ２−、ＣＨ３−Ｓ−ＣＨ２ＣＨ２−、ＣＨ３−Ｏ−ＣＨ２ＣＨ２−Ｏ−ＣＨ２ＣＨ２−、ＣＨ３−Ｏ−ＣＨ２ＣＨ２−Ｏ−ＣＨ２ＣＨ２−、ＣＨ３−（Ｏ−ＣＨ２ＣＨ２−）２Ｏ−ＣＨ２ＣＨ２−、ＣＨ３−（Ｏ−ＣＨ２ＣＨ２−）３Ｏ−ＣＨ２ＣＨ２−又はＣＨ３−（Ｏ−ＣＨ２ＣＨ２−）４Ｏ−ＣＨ２ＣＨ２−である。
【００２５】
好ましいのは、アルキル基が中断されてないか又は−Ｏ−によって中断されてよい、Ｃ１−Ｃ１２アルキル、特にＣ１−Ｃ８アルキルである。  
【００２６】
炭素数２〜２４のアルケニルとしてのＲ１、Ｒ２、Ｒ５、Ｒ６、Ｒ７、Ｒ８、Ｒ９及びＲ１０は分枝鎖状又は非分枝鎖状の基、例えば、ビニル、プロペニル、２−ブテニル、３−ブテニル、イソブテニル、ｎ−２，４−ペンタジエニル、３−メチル−２−ブテニル、ｎ−２−オクテニル、ｎ−２−ドデセニル、イソ−ドデセニル、オレイル、ｎ−２−オクタデセニル又はｎ−４−オクタデセニルであってよい。炭素数３〜１８、特に炭素数３〜１２、例えば、炭素数３〜６、特に炭素数３〜４のアルケニルが好ましい。
【００２７】
Ｃ７−Ｃ９フェニルアルキルとしてのＲ１、Ｒ２、Ｒ５、Ｒ６、Ｒ７、Ｒ８、Ｒ９及びＲ１０は、例えば、互いに独立して、ベンジル、α−メチルベンジル、α，α−ジメチルベンジル又は２−フェニルエチルである。ベンジルが好ましい。
【００２８】
Ｒ５は好ましくは水素、Ｃ１−Ｃ４アルキル、又は粒子表面、特に粒子表面、例えば、Ａｌ２Ｏ３表面、ＴｉＯ２表面又はＳｉＯ２表面である。Ｒ５がＳｉＯ２表面であることが非常に好ましい意味である。
【００２９】
Ｒ６及びＲ７は好ましくは互いに独立して−ＯＲ５又はＣ１−Ｃ４アルキル、特にメチルである。
【００３０】
Ｒ８、Ｒ９及びＲ１０は好ましくは互いに独立してＣ１−Ｃ４アルキル、特にメチルである。
【００３１】
好ましくは、Ｒ１及びＲ２は−ＯＲ５；
【化４】
0005705217.tif 000005
、特に式−ＯＲ５の基であり、その際、Ｒ５、Ｒ６及びＲ７について、上記の意味及び選択が適用される。
【００３２】
更に好ましくは、Ｒ１及びＲ２は式−ＯＲ５の基であり、その際、Ｒ５はＡｌ２Ｏ３表面、ＴｉＯ２表面又はＳｉＯ２表面、特にＳｉＯ２表面などのコア表面の部分である。
【００３３】
ｙは１〜８、好ましくは２、３又は４、特に３である。
【００３４】
橋部分Ｂは、染料Ｄのアルキレン部分Ｘへの共有結合を可能にする任意の種類の化学的な橋である。
【００３５】
Ｂは例えば、直接結合であるか、又は−ＮＲ３−、−Ｏ−、−Ｓ−、−ＮＲ３−Ｃ１−Ｃ２５アルキレン−ＮＲ３−、−ＮＲ３−ＳＯ２−、−ＮＲ３−ＣＯ−、−ＯＣ（Ｏ）−、−ＯＣ（Ｏ）Ｏ−、−ＯＣ（Ｏ）ＮＲ３−、及びＣ１−Ｃ２５アルキレンから選択される橋部分であり、その際、アルキレンは−Ｏ−、−Ｓ−、−Ｎ（Ｒ３）−、−Ｎ＋（Ｒ３）２−、−ＣＯ−、−Ｏ−ＣＯ−、−ＣＯ−Ｏ−、−Ｎ（Ｒ３）−ＣＯ−、−ＣＯ−Ｎ（Ｒ３）−及びフェニレンからなる群から選択される少なくとも１つの基によって結合及び／又は中断されてよく、ここでＲ３は水素であるか又は非置換の又は置換のＣ１−Ｃ１２アルキル、例えば、ヒドロキシによって置換されたＣ１−Ｃ１２アルキル、例えば、２−ヒドロキシ−エチルである。Ｃ１−Ｃ２５アルキレン基は非置換であるか又は例えば、カチオン性又はアニオン性基、例えば、−Ｎ＋（Ｒ３）３、−ＳＯ３−又は−ＣＯＯ−によって、又はヒドロキシによって、好ましくはヒドロキシによって置換されてよい。上記のフェニレン基は非置換であるか又は例えば、ヒドロキシル、ハロゲン、カルボキシ、スルホネート、アミノ、アセチルアミノ又はモノ−又はジ（Ｃ１−Ｃ８アルキル）アミノによって置換されてよい。
【００３６】
アルキル基としてのＲ３は、上記のヒドロキシ又はカチオン性又はアニオン性基によって、特にカチオン性アンモニウム基又はアニオン性カルボキシ、スルファト又はスルホナト基によって置換されてよい。２つ以上のＲ３基が橋部分Ｂに存在する場合、Ｒ３基は同じであるか又は互いに異なってよい。
【００３７】
好ましくは、Ｒ３は水素又はＣ１−Ｃ１２アルキル、特に水素又はＣ１−Ｃ４アルキルである。Ｒ３が水素であることが非常に好ましい意味である。
【００３８】
好ましくは、Ｂは直接結合であるか又は式−Ａ１−Ｃ１−Ｃ２５アルキレン−Ａ２−、−Ａ１−Ｃ１−Ｃ２５アルキレン−フェニレン−Ａ２−又は−Ａ１−フェニレン−Ｃ１−Ｃ２５アルキレン−Ａ２−の橋部分であり、その際、Ｃ１−Ｃ２５アルキレンは中断されていないか又は上記のように中断されてよく、Ａ１及びＡ２は直接結合又は上記のような基である。Ａ１及びＡ２の好ましい意味は、直接結合、−Ｏ−、−Ｓ−、−Ｎ（Ｒ３）−、−ＣＯ−、−Ｏ−ＣＯ−、−ＣＯ−Ｏ−、−Ｎ（Ｒ３）−ＣＯ−、−ＣＯ−Ｎ（Ｒ３）−、特に−Ｎ（Ｒ３）−、−Ｏ−又は−Ｓ−であり、その際、Ｒ３は上に定義される通りである。Ａ１及びＡ２について非常に好ましい意味は、直接結合又は−Ｎ（Ｒ３）−、特に直接結合又は−ＮＨ−である。Ｃ１−Ｃ２５アルキレンに関しては、これは中断されていないか又は−Ｏ−、−Ｎ（Ｒ３）−、−Ｎ＋（Ｒ３）２−、−ＣＯ−、−ＣＯ−Ｏ−、−ＣＯ−Ｎ（Ｒ３）−及びフェニレン、特に−Ｏ−、−ＮＨ−、−ＣＯ−Ｏ−、−ＣＯ−ＮＨ−及びフェニレン、更に好ましくは−ＣＯ−Ｏ−、−ＣＯ−ＮＨ−及びフェニレンからなる群から選択される少なくとも１つの基によって中断されることが好ましい。Ｃ１−Ｃ２５アルキレン及びフェニレンは上記のように置換されるか、又は好ましくは非置換であってよい。一般に、Ｃ１−Ｃ２５アルキレン基の場合、Ｃ２−Ｃ２５アルキレン、特にＣ１−Ｃ１６−アルキレン又はＣ２−Ｃ１６アルキレン、更に特にＣ１−Ｃ７−アルキレン又はＣ２−Ｃ７アルキレンが好ましい。
【００３９】
更に好ましくは、Ｂは直接結合であるか、又は式−Ａ１−Ｃ１−Ｃ２５アルキレン−Ａ２−、−Ａ１−Ｃ１−Ｃ２５アルキレン−フェニレン−Ａ２−又は−Ａ１−フェニレン−Ｃ１−Ｃ２５アルキレン−Ａ２−の橋部分であり、その際、Ａ１及びＡ２は直接結合、−Ｏ−、−Ｓ−、−Ｎ（Ｒ３）−、−ＣＯ−、−Ｏ−ＣＯ−、−ＣＯ−Ｏ−、−Ｎ（Ｒ３）−ＣＯ−又は−ＣＯ−Ｎ（Ｒ３）−であり、Ｃ１−Ｃ２５アルキレン基は中断されていないか又は−Ｏ−、−Ｓ−、−Ｎ（Ｒ３）−、−Ｎ＋（Ｒ３）２−、−ＣＯ−、−Ｏ−ＣＯ−、−ＣＯ−Ｏ−、−Ｎ（Ｒ３）−ＣＯ−、−ＣＯ−Ｎ（Ｒ３）−及びフェニレンからなる群から選択される少なくとも１つの基によって中断されてよく、
ここでＲ３は上で定義された通りである。
【００４０】
Ｂについての重要な意味は、直接結合又は式−Ａ１−Ｃ１−Ｃ２５アルキレン−Ａ２−、−Ａ１−Ｃ１−Ｃ２５アルキレン−フェニレン−Ａ２−又は−Ａ１−フェニレン−Ｃ１−Ｃ２５アルキレン−Ａ２−の橋部分であり、その際、
Ａ１及びＡ２は直接結合、−Ｎ（Ｒ３）−、−Ｏ−又は−Ｓ−であり、ここでＲ３は上で定義された通りであり、Ｃ１−Ｃ２５アルキレン基は中断されていないか又は−Ｏ−、−Ｓ−、−ＮＨ−、−ＣＯ−、−Ｏ−ＣＯ−、−ＣＯ−Ｏ−、−ＮＨ−ＣＯ−、−ＣＯ−ＮＨ−及びフェニレンからなる群から選択される少なくとも１つの基によって中断されている。
【００４１】
Ｂについての極めて重要な意味は、直接結合又は式−ＮＨ−Ｃ１−Ｃ２５アルキレン−Ａ２−又は−ＮＨ−Ｃ１−Ｃ２５アルキレン−フェニレン−Ａ２−の橋部分であり、その際、Ａ２は直接結合又は−ＮＨ−であり、且つ
Ｃ１−Ｃ２５アルキレン基は中断されていないか又は−ＣＯ−Ｏ−、−ＣＯ−ＮＨ−及びフェニレンからなる群から選択される少なくとも１つの基によって中断されている。
【００４２】
Ｃ１−Ｃ２５アルキレン及びフェニレンは上記のように置換されるか、又は好ましくは非置換であってよい。
【００４３】
Ｂについての最も重要な意味は、直接結合、又は−ＮＲ３−、−Ｏ−、−Ｓ−、−ＮＲ３−Ｃ１−Ｃ２５アルキレン−ＮＲ３−、−ＮＲ３−ＳＯ２−、−ＮＲ３−ＣＯ−、−ＯＣ（Ｏ）−及び−ＯＣ（Ｏ）ＮＲ３−から選択される橋部分である。
【００４４】
使用される橋部分の種類に応じて、２種以上の染料Ｄを式Ｉａに示されるような橋部分Ｂに共有結合させることも可能であり、その際、ｚは１〜４であり、他の記号は上記及び下記に定義された通りである。
【化５】
0005705217.tif 000006
【００４５】
例えば、Ｂが−ＮＲ３−を表し且つＲ３が２−ヒドロキシ−エチルを表す場合、別の染料分子を、ヒドロキシ基を介して結合させることが可能である。
【００４６】
Ｄは、好ましくはアニオン性及び／又はカチオン性基を含有する染料の基、例えば、ボレート、スルフェート、ホスホネート、ホスフェート、−ＣＳＳ−、ＣＳＯ−及び特に第４級アンモニウム又はホスホニウム、ＳＯ３−又はＣＯＯ−であり、これは粒子の全荷電に寄与する。染料は、２００〜１５００ｎｍ、特に４００〜８００ｎｍの波長を有する電磁放射線を吸収する発色基を含有する。
【００４７】
Ｄは好ましくはアクリジン、アントラキノン、アゾムチン、モノアゾ、ジサゾ、ポリアゾ、ベンゾジフラノン、クマリン、ジケトピロロピロール、ジオキサジン、ジフェニルメタン、ホルマザン、インジゴイド、メチン、ポリムチン、ナフタルイミド、ナフトキノン、ニトロアリール、オキサジン、ペリノン、ペリレン、フェナジン、フタロシアニン、ピレンキノン、キナクリドン、キノネイミン、キノフタロン、スチルベン、スチリル、チアジン、チオキサンテン、トリアリールメタン、キサンテン又は金属錯体染料の基、更に好ましくはモノアゾ、ジサゾ、ポリアゾ、アントラキノン、フタロシアニン、ホルマザン、ジオキサジン又は金属錯体染料の基、及び本願明細書に援用されるＷＯ２００７／０４８７２１Ａ１号に記載されたもの等である。最も好ましくは、Ｄはアントラキノン、アゾメチン、モノアゾ、ジスアゾ、ポリアゾ、ベンゾジフラノン、ジオキサジン、ホルマザン、フタロシアニン、トリアリールメタン、アゾ金属錯体、ポリメチン、キサンテン、フェナジン、ジアザスチリル又はアントラピリドン染料の基であり、例えば、本願明細書に以下に例示される通りである。
【００４８】
本発明の文脈内で使用できる選択された反応性染料の例の式を以下に記載する。慣例的に、染料の式は、染料が通常その塩の形で使用される事実に関わりなく、遊離の酸及び／又は塩基の形で記載されている。反応性の染料は、例えば、添加又は置換反応によって、当業者に公知の方法で、本発明に記載された粒子にこれらの染料を結合させるために使用できる反応性基を含有する。
【００４９】
反応性グリーン染料の例は次のものである：
【化６】
0005705217.tif 000007
【００５０】
本発明の文脈内で使用できる反応性ブルー染料の例は、実施例５の工程５．１にそのナトリウム塩の形で記載された式（２４）のブルー染料であり、次のものである：
【化７】
0005705217.tif 000008
【化８】
0005705217.tif 000009
【化９】
0005705217.tif 000010
【化１０】
0005705217.tif 000011
【００５１】
本発明の文脈内で使用できる反応性黒色染料及びかかる染料の混合物の例は次のものである：
【化１１】
0005705217.tif 000012
次のものを含む混合物
【化１２】
0005705217.tif 000013
次のものを含む混合物
【化１３】
0005705217.tif 000014
次のものを含む混合物
【化１４】
0005705217.tif 000015
次のものを含む混合物
【化１５】
0005705217.tif 000016
次のものを含む混合物
【化１６】
0005705217.tif 000017
次のものを含む混合物
【化１７】
0005705217.tif 000018
次のものを含む混合物
【化１８】
0005705217.tif 000019
【００５２】
本発明の文脈内で使用できる反応性レッド染料又はマゼンタ染料の例は、それぞれ、実施例１の工程１．２、及び実施例６の工程６．４に記載された式（４）及び（３２）のマゼンタ染料であり、次のものである：
【化１９】
0005705217.tif 000020
【化２０】
0005705217.tif 000021
【化２１】
0005705217.tif 000022
【化２２】
0005705217.tif 000023
【化２３】
0005705217.tif 000024
【００５３】
本発明の文脈内で使用できる反応性イエロー染料の例は、実施例２の工程２．１に記載された式（１２）の化合物であり、次のものである：
【化２４】
0005705217.tif 000025
【化２５】
0005705217.tif 000026
【００５４】
本発明の文脈内で使用できる反応性シアン染料の例は、実施例２の工程２．１に記載された式（１７）の化合物であり、次のものである：
【化２６】
0005705217.tif 000027
【００５５】
無機コア及び共有結合した染料を含む官能化粒子は、好ましくはグリーン、ブルー、シアン、レッド、マゼンタ、イエロー又はブラックの成分として使用される。
【００５６】
好ましくは、本発明は、無機コアを有する体積５ｎｍ３〜５００ミリオンｎｍ３の荷電粒子及び粒子から分離可能であり且つ粒子に共有結合していない対イオンを含む組成物であって、前記対イオンは好適な橋部分を介して正に又は負に荷電した官能基に結合された（ポリ）シロキサン部分を含む、組成物に関する。
【００５７】
無機コアの代わりに、官能化粒子は、通常、下記のように変性された有機顔料から作られる、又は該顔料から本質的になるコアを含有してよく、且つポリマー顔料又はポリマー染料とは異なり及び／又は有機（コ−）ポリマー、例えば、ポリスチレンを含む有機（コ−）ポリマーを含有しない。
【００５８】
従って、本発明は、有機顔料及び／又は有機顔料誘導体から本質的になるコアを有する体積５ｎｍ３〜５００ミリオンｎｍ３の荷電粒子、及び粒子から分離可能であり且つ粒子に共有結合していない対イオンを含む組成物であって、前記対イオンは炭素原子に直接結合されたケイ素原子、例えば、好ましくは好適な橋部分を介して正に又は負に荷電された官能基に結合された（ポリ）シロキサン部分を含む、組成物にも関する。好ましい有機顔料は、例えば、カーボンブラック又は１−アミノアントラキノン、アンタントロン、アントラピリミジン、アゾ、アゾメチン、キナクリドン、キナクリドンキノン、キノフタロン、ジオキサジン、ジケトピロロピロール、フラバントロン、インダントロン、イソインドリン、イソインドリノン、イソビオラントロン、ペリノン、ペリレン、フタロシアニン、ピラントロン、チオインジゴ、又はオキソベンゾフラニリデン−ジヒドロインドロン系列の顔料であり、適用できる場合、金属錯体又はレーキの形態であり、特に不飽和又は部分的にハロゲン化された、オキソ−又はチオ−置換フタロシアニン、例えば、銅、亜鉛、又はニッケルフタロシアニン、１，４−ジケト−３，６−ジアリール−ピロロ［３，４−ｃ］ピロール、ジオキサジン、イソインドリノン、インダントロン、ペリレン、及びキナクリドンである。アゾ顔料は、例えば、カップリング、縮合、又はレーキ形成によって得られる、任意の公知の部分集合からのモノアゾ顔料又はジスアゾ顔料であってよい。特に有用なものは、色指数に記載された顔料であり、例えば、ピグメントイエロー１、３、１２、１３、１４、１５、１７、２４、３４、４２、５３、６２、７３、７４、８３、９３、９５、１０８、１０９、１１０、１１１、１１９、１２０、１２３、１２８、１２９、１３９、１４７、１５０、１５１、１５４、１６４、１６８、１７３、１７４、１７５、１８０、１８１、１８４、１８５、１８８、１９１、１９１：１、１９１：２、１９３、１９４及び１９９；ピグメントオレンジ５、１３、１６、２２、３１、３４、４０、４３、４８、４９、５１、６１、６４、７１、７３及び８１；ピグメントレッド２、４、５、２３、４８、４８：１、４８：２、４８：３、４８：４、５２：２、５３：１、５７、５７：１、８８、８９、１０１、１０４、１１２、１２２、１４４、１４６、１４９、１６６、１６８、１７０、１７７、１７８、１７９、１８１、１８４、１８５、１９０、１９２、１９４、２０２、２０４、２０６、２０７、２０９、２１４、２１６、２２０、２２１、２２２、２２４、２２６、２４２、２４８、２５４、２５５、２６２、２６４、２７０及び２７２；ピグメントブラウン２３、２４、２５、３３、４１、４２、４３及び４４；ピグメントバイオレット１９、２３、２９、３１、３７及び４２；ピグメントブルー１５、１５：１、１５：２、１５：３、１５：４、１５：６、１６、２５、２６、２８、２９、６０、６４及び６６；ピグメントグリーン７、１７、３６、３７及び５０；ピグメントブラック７、２０、２１、３１及び３２；バットレッド７４；３，６−ジ（３’，４’−ジクロロ−フェニル）−２，５−ジヒドロ−ピロロ［３，４−ｃ］ピロール−１，４−ジオン、３，６−ジ（４’−シアノ−フェニル）−２，５−ジヒドロ−ピロロ［３，４−ｃ］ピロール−１，４−ジオン、３−フェニル−６−（４’−ｔｅｒｔ−ブチル−フェニル）−２，５−ジヒドロ−ピロロ［３，４−ｃ］ピロール−１，４−ジオン及び本出願の工程１６．１に記載された暫定的な式（２０８）を有する化合物；及びそれらの混合物及び固溶体である。
【００５９】
上記のように、有機顔料は通常、それらを本出願の文脈内で有用なものとするために、変性されることが求められる。この変性は、本出願の請求項１に規定される対イオンを引き付けるためにかかる電荷が要求されるので、その表面に正又は負の電荷を有していない全ての有機顔料にとって必須である。
【００６０】
この変性は、例えば、本出願の実施例１１〜２３に例示されるような異なる方法で実施してよく、これは、ほんのわずかな割合のアニオン性又はカチオン性基を有する顔料の誘導体を製造し、且つ前記わずかな割合の前記顔料誘導体を使用して変性していない顔料の表面を、例えば、吸着又は沈殿によって覆うことで十分である。これは、例えば、ＷＯ０２／４８２６８Ａ１号及びＷＯ０２／４８２６９Ａ１号（この両方が本願明細書に援用されている）に記載されるように実施することができる。
【００６１】
アニオン性顔料誘導体は、好ましくは上記有機顔料のうちの１つの誘導体であり、好ましくはスルホネート、スルフェート、カルボキシレート、カーボネート、ホスホネート又はホスフェート、最も好ましくはスルホネート又はスルフェートの誘導体である。これらの基は、非共役連結基、例えば、アルキレン、エーテル及び／又はチオ基を通して結合されてよいが、好ましくは発色基の芳香族基に直接結合されている。適切には、アニオン顔料誘導体の量は、プロトン化された酸の形として計算し且つ変性されていない顔料を基準として、０．１〜１５質量％、好ましくは０．２〜１２質量％、最も好ましくは０．５〜５質量％である。
【００６２】
カチオン性顔料誘導体は、好ましくは上記の有機顔料のうちの１つの誘導体、好ましくはホスホニウム、最も好ましくはアンモニウム誘導体である。これらのホスホニウム基又はアンモニウム基は、連結基、例えば、フェニレン、ナフチレン、アルキレン、アルケニレン、シクロアルキレン、シクロアルケニレン、アルキニル、カルボニル、カーボネート、エステル、アミド、エーテル又はチオ基を介して結合できるか、又はそれらは発色基の芳香族基に直接結合されるかのいずれかであってよい。好ましくは、アンモニウム又はホスホニウムを、共役していないか又は部分的にしか共役していない連結基を介して顔料に結合させる。前記カチオン性顔料又はカチオン性顔料誘導体は、代替的に、プロトン化された形態の顔料、又はカチオンの形態のトリフェニルメタン着色剤であってよい。適切には、カチオン性顔料誘導体の量は、変性されていない顔料を基準として、０．１〜１５質量％、好ましくは０．２〜１２質量％、最も好ましくは０．５〜５質量％である。
【００６３】
更に好ましくは、例えば、電気泳動ディスプレイの製造のための官能化粒子の組み合わせが使用されており、官能化粒子はレッド、グリーン及びブルーの成分（ＲＧＢ，欧州放送連合Ｅ．Ｂ．Ｕ．Ｔｅｃｈ３２１３−Ｅ規格値）として使用されるか、又は官能化粒子はシアン、マゼンタ、イエロー及びキー（ブラック）成分（ＣＭＹＫ，ＩＳＯ２８４６規格）として使用されている。
【００６４】
異なる着色染料を使用することによって、要求される任意の色を有し、広範のゼータ電位を有し、且つ分散液中で安定な、かなりのホモ分散性（homodisperse）粒子を合成することが可能である。
【００６５】
粒径が狭い粒径分布に容易に調整されるので、透明な並びに不透明な着色粒子を製造することが可能である。これは異なるディスプレイアプローチに関して重要であり、透明又は不透明な着色粒子のいずれかが必要とされ得る。
【００６６】
炭素原子に直接結合されたケイ素原子を含む対イオン（粒子から分離可能であり且つ該粒子に共有結合していない）は、好ましくは好適な橋部分を介して荷電基、例えば、負に又は好ましくは正に荷電した官能基に結合された（ポリ）シロキサン部分を含む。特に、前記対イオンは、好適な橋部分、例えば、アルキレン基を介して、荷電基、例えば、負に又は好ましくは正に荷電した官能基、例えば、荷電した金属錯体、第４級（正に荷電した）窒素又はリン原子、又はアニオン性基、例えば、カルボキシレートアニオン（ＣＯＯ−）、又は好ましくはボレート、例えば、−［Ｂ（ＯＨ）３］−、スルフェート（−ＯＳＯ３−）、ホスホネート、ホスフェート、−ＣＳＳ−又はＣＳＯ−、又は特に好ましくはスルホネートアニオン（ＳＯ３−）に、あるいはアニオン性基を有する部分に結合された少なくとも１つの、特に１〜４つの、更に特に１〜３つの、好ましくは１〜２つの（ポリ）シロキサン部分を含む。好ましくは、対イオンは、荷電基／荷電位置を１つのみ含み及び／又は、荷電した粒子のコアが有機顔料及び／又は顔料誘導体を含む場合、カルボキシレートアニオン（ＣＯＯ−）を含まない。
【００６７】
シロキサンは、その主鎖が主に−Ｓｉ（Ｒ’２）−Ｏ−形の単位から構成され、その式中、Ｒ’は水素原子、非置換の又はハロゲン化された炭化水素基、例えば、特にＣ１−Ｃ７アルキル、好ましくはメチル又はエチル、又は分枝鎖状のシロキサンの場合、式−Ｏ−Ｓｉ（Ｒ’’２）−の部分又は−Ｏ−Ｓｉ（Ｒ’’２）−（式中、Ｒ’’はＲ’の意味の１つを有するが、Ｒ’と同じか又は異なってよい）形の単位から構成された別のシロキサン部分である、任意の化学化合物である。シロキサンは、ケイ素原子及び酸素原子が交互の分枝鎖状又は非分枝鎖状の主鎖−Ｓｉ−Ｏ−Ｓｉ−Ｏ−を有し、その際、側鎖Ｒ’（及びＲ’’）はそれぞれ、ケイ素原子に結合される。有機側鎖（Ｒ’及びＲ’’≠Ｈ）を有する重合したシロキサンは、シリコーン又はポリシロキサンとして一般に知られている。（ポリ）シロキサンにおいて、ケイ素原子及び酸素原子が交互の−Ｓｉ−Ｏ−Ｓｉ−Ｏ−の前記主鎖は、通常、−Ｓｉ−Ｈ及び／又は末端基中の炭素原子への直接結合を介して主鎖中のケイ素原子に結合された末端基によって停止されている。通常の（ポリ）シロキサンの末端基は、炭化水素部分、例えば、アルキル、シクロアルキル又はフェニル基であり、その全てがハロゲン化、例えば、フッ素化されてよい。本発明の場合、少なくとも１つの（ポリ）シロキサンの末端基は、例えば、上で定義されるような荷電基を含む。
【００６８】
やや好ましいのは、上に定義されたような荷電基及びケイ素原子を含む対イオンであり、その全ての４原子価は以下の式（２０３）及び（２０４）によって例示されるように、炭素原子に直接結合されている。
【００６９】
炭素原子に直接結合されたケイ素原子を含む対イオンの例は以下のものである：
【化２７】
0005705217.tif 000028
【化２８】
0005705217.tif 000029
【化２９】
0005705217.tif 000030
【００７０】
上記の例では、ｎは０〜１０００、特に０〜１００又は１０〜１００、更に特に０〜５０又は０〜２０、好ましくは５〜２０又は５〜１５、例えば、１０〜１３、好ましくは１１を表す。
【００７１】
好ましい対イオンは、式（ＩＩ）のものであり、その式中、ｎは上記の意味のいずれか１つを有し、Ｒ４、Ｒ１１及びＲ１２はそれぞれ互いに独立して水素又はＣ１−Ｃ１２アルキル、好ましくはＣ１−Ｃ１２アルキルを表す。
【化３０】
0005705217.tif 000031
【００７２】
本発明の一部を形成する対イオンは、当業者に公知の方法で製造できる（例えば、ＷＯ２００８／０３３９０８Ａ２号、ＤＥ２２２６８２３Ａ１号、ＵＳ４００５０２８Ａ号、ＵＳ２００８／００７６９３８Ａ１号及びＵＳ４５８７３２１Ａ号を参照のこと）。
【００７３】
例えば、第４級窒素原子を含む対イオンを製造するために、これは末端水素原子を有する（ポリ）シロキサンから出発し［実施例１、工程１．３、式（６）を参照のこと］、好適な触媒、例えば、酸化白金の存在下で、末端のＣ＝Ｃ二重結合を有する脂肪族アミン、例えば、アリルアミンと反応してよい。得られた生成物中のアミノ基は、次に更にＮ置換され、最終的には、例えば、好適な脂肪族ハロゲン化物、例えば、ハロゲン化アルキル、例えば、ｎ−ブチル−ブロミド及び／又はヨウ化メチル［実施例１、工程１．３及び１．５を参照のこと］又はシロキサン部分によって置換されたハロゲン化アルキル［実施例６、工程６．２及び６．３及び工程６．２中の式（２８）を参照のこと］との反応によって４級化される。有利には、立体障害のために、小さい脂肪族ハロゲン化物、例えば、ヨウ化メチルが、最終的な４級化工程に使用される。ヨウ化メチルは、Ｎ置換を行って第２級、第３級及び第４級の窒素原子を単一の反応工程において作るために使用されてもよい［実施例７、工程７．１を参照のこと］。
【００７４】
第４級リン原子を含む対イオンは、例えば、シロキサン部分によって置換されたハロゲン化アルキル［工程６．２の式（２８）を参照のこと］と、好適なホスフィン、即ち、三置換されたホスファン、例えば、トリフェニルホスフィンとを、好適な溶媒、例えば、好適なエーテル、例えば、環状エーテル、例えば、テトラヒドロフラン中で、好適な塩基、例えば、炭酸ナトリウムの存在下で［実施例８、工程８．１を参照のこと］、反応させることによって製造してよい。
【００７５】
カルボキシレート基、例えば、上記の式(１７７)又は（１７９）のものを含む対イオンは、例えば、好ましくは第１級アミノ置換されたシロキサンと無水コハク酸又はその誘導体とを反応させることによって合成することができる。
【００７６】
スルホネート基、例えば、上記の式（２０２）又は（１９４）のものを含む対イオンは、例えば、アミノ又はヒドロキシ置換したシロキサンとスルトン、例えば、１，３−プロパンスルトンとを反応させることによって合成できる（１，２−オキサチオラン２，２−ジオキシド；Ｃｈｅｍｉｃａｌ  Ａｂｓｔｒａｃｔｓ  Ｎｏ．１１２０−７１−４）。
【００７７】
本発明は、対イオンを電気泳動装置に用いる使用及び新規な対イオン自体にも関する。特に、第４級リン原子を含む多くの対イオン［工程８．１の式（３７）を参照のこと］は新規であり且つそれ自体が特許請求されている。
【００７８】
無機コア及びそれに共有結合されている染料を含む荷電粒子も、当業者に公知の方法、例えば、本願明細書に援用されたＷＯ２００７／０４８７２１Ａ１号に、又はＵＳ５３７８５７４Ａ号に記載された製造方法と同様に、又はF. M. Winnikら、"New water-dispersible silica-based pigments: synthesis and characterization", Dyes and Pigmentsの第１４巻、第２号、１９９０年、第１０１−１１２頁に記載されたように製造できる。
【００７９】
変性していない、即ち、官能化されていない粒子、特に、無機コア及びそれに共有結合された染料を含む荷電粒子を製造するための出発材料として有用なかかるナノ粒子は、Degussa, Hanse Chemie, Nissan Chemicals, Clariant, H. C. Starck, Nanoproducts or Nyacol Nano Technologiesなどの異なる供給者から粉末又は分散剤として市販されている。市販されているシリカナノ粒子の例は、ＤｅｇｕｓｓａからのＡｅｒｏｓｉｌ（登録商標）、ＤｕＰｏｎｔからのＬｕｄｏｘ（登録商標）、日産化学工業株式会社からのＳｎｏｗｔｅｘ（登録商標）、ＢａｙｅｒからのＬｅｖａｓｉｌ（登録商標）、又は富士シリシア化学株式会社からのＳｙｌｙｓｉａ（登録商標）である。市販されているＡｌ２Ｏ３ナノ粒子の例は、Ｎｙａｃｏｌ  Ｎａｎｏ  Ｔｅｃｈｎｏｌｏｇｉｅｓ  Ｉｎｃ．からのＮｙａｃｏｌ（登録商標）製品、又はＳａｓｏｌからのＤｉｓｐｅｒａｌ（登録商標）製品である。当業者は、異なる物理特性を有し且つ異なる組成物を有する、異なるサイズの粒子に到達するためのうまく確立されたプロセス、例えば、気相又は固相反応のための火炎加水分解（Ａｅｒｏｓｉｌプロセス）、プラズマプロセス、アークプロセス及びホットウォール反応機プロセス又は溶液ベースの反応のためのイオン交換プロセス及び沈殿プロセスに気付く。例えば、ＥＰ−Ａ−１２３６７６５号、ＵＳ−Ｂ−５，８５１，５０７号、ＵＳ−Ｂ−６，７１９，８２１号、ＵＳ−Ａ−２００４−１７８５３０号、ＵＳ−Ｂ−２，２４４，３２５号、ＷＯ−Ａ−０５／０２６０６８号、及びＥＰ−Ａ−１０４８６１７号などの詳細なプロセスを記載した複数の文献を参照されたい。
【００８０】
官能化されていない粒子（例えば、シリカ、アルミナ又は二酸化チタン粒子）の無機コアは、例えば、実施例１、工程１．１の式（１）から明らかな遊離のヒドロキシ基を表面上に含む。染料は、例えば、本願明細書の上記の式（Ｉ）又は（Ｉａ）によって例示されるように、かかるヒドロキシ基に、直接に又は好ましくは間接的に共有結合されている。
【００８１】
例えば、無機コアは最初に、アミンの脂肪族部分の炭素原子に結合された、トリアルコキシ−シリル基、ジアルコキシ−アルキル−シリル基又はアルコキシ−ジアルキル−シリル基、好ましくはトリメトキシシリル基を有する脂肪族アミン、例えば、３−トリメトキシシリル−プロピルアミン［実施例１、工程１．１、式（２）を参照のこと］と、以下の反応スキーム（式中、Ｘは例えば、アルキレン基、例えば、トリメチレンを表す）によって例示されるように反応してよい。あるいは、ケイ素原子上の他の官能性基は、アルコキシ基、例えば、ハロゲン化物（特に塩化物）又はシラミドの代わりに使用されてよい。
【化３１】
0005705217.tif 000032
【００８２】
好ましくは、得られた表面変性した粒子は、当業者に公知の方法で溶解性部分の除去によって、例えば、好適な濾過、遠心分離、透析、浸透、沈澱等によって精製される。
【００８３】
得られた中間体は、次いで中間体のアミノ基と反応できる官能基を有する染料と反応させてよい。かかる反応基の１つは、例えば、実施例１の工程１．２に記載された式（４）の染料に存在するような、特に、１，３，５−トリアジン環の塩素置換基のようなハロゲン原子である。
【００８４】
多くの染料、例えば、本願明細書に上記された式(７２）〜（７６）の染料は、トリアルコキシ−シリル部分を含有する。これらの染料は、最初に橋部分を導入することなく無機コアに直接結合されてよい。この種の染料の無機コアへの共有結合は、無機コアとトリアルコキシ−シリル基を有する脂肪族アミンとの上記の反応と同様に行ってよい。
【００８５】
好ましくは、得られた染色された粒子は、当業者に公知の方法で溶解性部分の除去によって、例えば、好適な濾過、遠心分離、透析、浸透、沈澱等によって精製される。
【００８６】
本発明の荷電粒子及び対イオンを含む組成物は、例えば、分散液の形で使用されてよい。液体分散液は、例えば、以下のように製造される：
【００８７】
荷電粒子の水性分散液は、好適なアルカノール、例えば、エタノール、及び好適なアルカン、例えば、ペンタン又はヘキサン又はそれらの混合物、例えば、４０〜６０℃の沸点を有する石油エーテルの混合物中の対イオンの溶液に添加され、得られた２相系を高温、例えば、６０℃で撹拌する。冷却及び相分離後、有機相を脱イオン水で徹底的に洗浄する。室温及び常圧にて液体である好適な溶媒、例えば、好適な非置換の又はハロゲン化炭化水素溶媒、例えば、テトラクロロエチレン又は好適なアルカン、例えば、ｎ−ドデカン、又は好適な環状炭化水素、例えば、テトラリン（１，２，３，４−テトラヒドロナフタレン）、又は下記の任意の他の高絶縁有機溶媒を、有機相に添加し、低沸点の有機溶媒を減圧下で除去して、溶媒、例えば、ドデカン中に荷電粒子及び対イオンを含む所望の組成物の分散液を残す。
【００８８】
所望であれば、得られる分散剤は、例えば、遠心分離によるアグロメレートの除去によって均一にすることができる。典型的には、分散した粒子は、約１０〜１０００ナノメートル（ｎｍ）の間、特に１０〜６００又は５００ナノメートル（ｎｍ）の間、好ましくは１０〜３００又は２００ナノメートル（ｎｍ）の間、例えば、５０〜５００ｎｍの間又は１００又は３００ｎｍの間の直径又は平均粒径を有するナノ粒子である。粒径の下限は１０ｎｍ、特に２０ｎｍが好ましい。球体の体積Ｖの式、即ち、Ｖ＝１／６πｄ３を使用すると、これらの直径ｄは、それぞれ約５００ｎｍ３（直径１０ｎｍ）、６３０００ｎｍ３（直径５０ｎｍ）、５０００００ｎｍ３（直径１００ｎｍ）、及び４ミリオンｎｍ３（直径２００ｎｍ）、１４ミリオンｎｍ３（直径３００ｎｍ）、６３ミリオンｎｍ３（直径５００ｎｍ）、１１０ミリオンｎｍ３（直径６００ｎｍ）、及び５００ミリオンｎｍ３（直径１０００ｎｍ）の近似の粒子体積に対応する。粒径は、例えば、光子相関法又は準弾性光散乱法としても知られた電子顕微鏡法又は動的光散乱法によって測定してよい。
【００８９】
非分散形態の本発明の荷電粒子及び対イオンを含む組成物を製造するために、上記のように進めてもよいが、ドデカンのような高分子量の炭化水素溶媒を、脱イオン水で洗浄された有機相に添加する代わりに、前記有機相を真空下で蒸発させる。所望であれば、得られた非分散組成物を上記のように分散させてよい。しかしながら、本発明の組成物を、保護ガス、例えば、アルゴンのようなガス（「気体流」）中で又は更に真空中で分散した粉末の形態で使用することも可能である。電気光学材料の気体流中での分散は、例えば、ＵＳ２００９０１２２３８９Ａ１号に開示されている（段落［００１５］を参照のこと）。
【００９０】
本発明による粒子の有機含有量は、粒子の全質量を基準として、例えば、５〜９５質量％、特に１０〜９０、２０〜９０、３０〜９０、４０〜９０又は５０〜９０質量％である。
【００９１】
本発明は、純粋な、即ち、非分散形態の、及び分散した、特に均一に分散した形態の両方の組成物に関する。
【００９２】
かかる電気泳動分散液の場合、粒子の沈下が起こらないことが重要である。
【００９３】
液体分散媒として高絶縁有機溶媒が好ましい。これらの溶媒としては、芳香族炭化水素、例えば、トルエン、キシレン、及びアルキルベンゼン；脂肪族炭化水素、例えばペンタン、ヘキサン、オクタン、デカン又はドデカン；脂環式炭化水素、例えば、シクロヘキサン及びメチルシクロヘキサン；ハロゲン化炭化水素、例えば、塩化メチレン、クロロホルム、四塩化炭素、１，２−ジクロロエタン、テトラクロロ−エチレン、及び１，２−ジクロロ−ベンゼン；鉱油、例えば、シリコーンオイル及びフルオロカーボンオイル；植物油、例えば、オリーブオイル；及び長鎖脂肪酸エステルが挙げられる。これらの溶媒は単独で又は組み合わせて使用してよい。脂肪族炭化水素及び芳香族炭化水素が好ましい。
【００９４】
液体分散媒は、本発明による官能化した粒子を０．０１〜５０質量％、好ましくは０．０１〜２５質量％、特に０．１〜１０質量％の量で含んでよい。
【００９５】
分散液は更に添加剤、例えば、好適な分散剤、電荷制御剤及び／又は安定剤を含有してよい。
【００９６】
本発明は、電気泳動インク、いわゆる「電子インク」の形態のこれらの組成物を、電気泳動ディスプレイ、好ましくは電子ペーパーに用いる使用にも関する。
【００９７】
電気泳動インクディスプレイの作動原理は、多様な装置において特許文献（例えば、ＵＳ２００９／００４０５９４Ａ１号及び装置構造及びそこに引用されたディスプレイ技術に関する全ての特許文献、及び下記の更なる特許出願を参照のこと）及び刊行物に記載されており且つ当業者に公知である。電気泳動インクディスプレイの基本的な作動原理は非常に単純である。例えば、光学活性流体（電気泳動インク）を２つの電極の間に置く。これらの電極の１つは透明であるため、任意の色の変化が見られる。活性流体は、電極間にかけられた電界の変化による影響を受ける。電気泳動インクディスプレイは、例えば、３つの層で構成されている。例えば、第１の層はインジウム錫酸化物（ＩＴＯ）で被覆された透明な箔である。この層はトップ電極として働く。第２の層、画素構造は、乾燥フィルムレジストで作られている。これは感光材料であり且つリソグラフィプロセスで構成され得る。画素化した層の構造は確実に電気泳動インクをその場にとどまらせる。第３の層は背面電極である。フレキシブルディスプレイの場合、柔軟箔が使用される。非フレキシブルディスプレイの場合、通常のプリント回路基板が使用できる。
【００９８】
電気泳動インクディスプレイのある可能な作動原理は次の通りである：第１状態の電界では、全ての着色した荷電粒子は背面電極に引き付けられる。ここでコントラスト流体の色は透明電極にて現れる。電界が逆転する場合、粒子は前面電極によって引き付けられる。透明な前面の色は粒子の色に変化する。粒子が分散される流体の粘度のために、及び静電気による引力のために、粒子はその場に残る。粒子は流体内で周りを流れるには軽すぎる。これは、アイドル時間中に力を必要としないため、この技術の大きな利点である。
【００９９】
電気インクの主成分は、電子ディスプレイに組み込むためのフィルムにおける、およそ人間の髪の毛の直径の、多数の（例えば、百万の）微小なマイクロカプセルである。ある実施態様では、黒色の及び白色のディスプレイ、それぞれのマイクロカプセルは、清浄な流体中に懸濁された正に荷電した白色粒子及び負に荷電した黒色粒子を含有する。負電圧（電場）をトップ電極でかける場合、白色粒子は、使用者がそれらを目に見えるようになるマイクロカプセルの頂部に動く。これはその地点で表面を白色に見えるようにする。同時に、反対の正電圧は、黒色の負に荷電した粒子を、それらが隠れたマイクロカプセルの底から引き寄せる。このプロセスを逆転させることによって、黒色粒子は、ここで表面をこの地点で暗く見えるようにする、カプセルの頂部で見られる。このアプローチによって、画像又はテキストはディスプレイ表面で視覚化できる。
【０１００】
本発明の更なる対象は、電気泳動ディスプレイ粒子として本発明によって官能化した粒子を含む、電気泳動ディスプレイ、特に電子ペーパーである。官能化した粒子に関しては、上記の定義及び選択が適用される。
【０１０１】
本発明の組成物が使用できる電気泳動装置を含む電気泳動ディスプレイ系は公知である（例えば、ＵＳ−Ｂ−５，９１４，８０６号、ＵＳ−Ａ−２００４／００９４４２２号、及びＷＯ−Ａ−０２／０７９８６９号を参照のこと）。電気泳動ディスプレイ系は、通常、複数のかかる電気泳動装置を含む。
【０１０２】
電気泳動ディスプレイ系は、例えば、対の基板（電極）及び該基板の間に置かれた電気泳動分散液をそれぞれ含む電気泳動装置含み、その際、少なくとも１つの基板が透明な材料を含み、該基板はそれらの間に所定の距離を有し、且つ該電気泳動分散液は少なくとも１種の液体分散媒及び表面電荷を有する電気泳動粒子を含有する。電圧が基板の間に印加される時に、電気泳動粒子は、表面電荷及び電界の方向に応じて、電気泳動的に移動し、それによって電気泳動粒子の分布を変化させる。従って、電気泳動装置の色は、透明基板の側から見る時に変化する。即ち、荷電粒子が、ディスプレイ表面として働く基板の１つに動く時に、荷電粒子に保持される色が認識される。従って、所望の画像は、印加される電圧を制御することによって表示することができる。
【０１０３】
幾つかのディスプレイ装置がレッド粒子を含有し、幾つかのディスプレイ装置がグリーン粒子を含有し且つ幾つかのディスプレイ装置がブルー粒子を含有することが好ましい。別の実施態様によれば、幾つかのディスプレイ装置がシアン粒子を含有し、幾つかのディスプレイ装置がマゼンタ粒子を含有し、幾つかのディスプレイ装置が黄色粒子を含有し、且つ幾つかのディスプレイ装置が黒色粒子を含有することが好ましい。ディスプレイ装置を個別に扱うことによって、ディスプレイは、選択した輝度レベルで選択した色に対応する外観を生じ得る。
【０１０４】
興味深いタイプの電気泳動ディスプレイは、いわゆるマイクロセル電気泳動ディスプレイである。マイクロセル電気泳動ディスプレイでは、分散媒を含有する粒子は、キャリヤ媒体内に形成された複数の空隙中に保持される（例えば、ＷＯ−Ａ−０２／０１２８１号を参照のこと）。
【０１０５】
好ましい電気泳動ディスプレイは電子ペーパーである。これは典型的にはシート状ディスプレイ機能層を含むシート状ディスプレイである。
【０１０６】
特別な装置構造では、２以上の異なる且つ透明な色を同時に多層系で表示することができ、そこで混合された色は人間の目で見ることができる。
【０１０７】
本発明は、均一な分散液の形態の特許請求された組成物、該組成物の電気泳動ディスプレイに用いる使用並びに好適な橋部分を介して第４級の正に荷電した窒素又はリン原子に、又は電気泳動においてアニオン性官能基を有する部分に結合された（ポリ）シロキサン部分を含む対イオンの使用にも関する。本発明は、新規な対イオン自体にも関する。
【０１０８】
以下の実施例によって本発明を説明する。
【０１０９】
実施例
実施例１：式（１０）のアンモニウムシロキサン変性マゼンタ着色ナノ粒子
【化３２】
0005705217.tif 000033
以下の工程１．５に記載された化合物（９）３４ｍｇを、エタノール３ｍｌと石油エーテル３ｍｌとの混合物（沸点範囲４０〜６０℃）中に溶解させ、３．３質量％の着色ナノ粒子（ナトリウム塩）を含有する、以下の工程１．２に記載された化合物（５）の水性分散液０．８９ｇを添加する。２相系を、加熱した油浴に浸されたバイアルにおいて６０℃で１５分間撹拌する。冷却後、２相を分離する。その有機相を、脱イオン水４ｍｌで２回洗浄する。１ｍｌのｎ-ドデカンを添加する。一晩放置した後、低沸点の有機溶媒を真空下で除去すると、ドデカン中のナノ粒子（１０）の赤色分散液０．７５ｇが残る。遠心分離によるアグロメレートの除去後、分散液は適用試験について均質である（以下の結果を参照のこと）。これはマゼンタ電気泳動インクとして装置で使用してよい。
【０１１０】
分散された荷電ナノ粒子は、Ｍａｌｖｅｒｎ  Ｚｅｔａｓｉｚｅｒ  Ｎａｎｏｓｅｒｉｅｓ（Ｍａｌｖｅｒｎ  Ｉｎｓｔｒｕｍｅｎｔｓ  Ｌｔｄ．，英国）を用いて動的光散乱法によって測定される通り１７６ｎｍの直径を有する。
【０１１１】
表面変性された分散した荷電ナノ粒子は、Ｍａｌｖｅｒｎ  Ｚｅｔａｓｉｚｅｒ  Ｎａｎｏｓｅｒｉｅｓによって測定して−１９．４ｍＶのゼータ電位（ζ）を示し、且つスモルコウスキーの関係（ζ＝μη／ε、ここでμは移動度であり、η＝１．３４４ｍＰａ＊ｓは２５℃での媒体の粘度であり且つε＝２．０は２０℃での誘電率である）から計算して４０Ｖで−１．６６ｅ−２×１０−８ｍ２／Ｖｓの電気泳動移動度μを示す。
【０１１２】
ゼータ電位の意義は、その絶対（即ち、正又は負）値が、コロイド分散液の安定性に関連していることである。ゼータ電位は、隣接した、分散液中で同様に荷電した粒子間の斥力の程度を示す。充分に小さい分子及び粒子、例えば、本発明のナノ粒子については、高いゼータ電位は安定性を付与する、即ち、分散液は凝集に耐える。電位が低い場合、引力は斥力を上回り、且つ、分散が崩壊し、そして凝集する。従って、高いゼータ電位（正又は負）を有するコロイドは電気的に安定化される一方、低いゼータ電位を有するコロイドは凝結又は凝集する傾向がある。ゼータ電位の他の重要性は、電界の影響下での粒子の移動度がゼータ電位に比例することである。（絶対）ゼータ電位が高いほど、粒子の動き及び二状態間のスイッチングが速い。
【０１１３】
電気泳動移動度は、粒子速度と電界強度との間の比例係数である。
【０１１４】
式（１０）のアンモニウムシロキサン変性したマゼンタ着色ナノ粒子を非分散形態で製造するために、上記のように進めてもよいが、ドデカンを脱イオン水４ｍｌで２回洗浄された有機相に添加する添加する代わりに、前記有機相を真空下で蒸発させる。
【０１１５】
出発材料（９）及び（５）を以下の通りに調製する：
工程１．１：アミノプロピル変性ナノ粒子（３）
【化３３】
0005705217.tif 000034
概略の「式」（１）の４６．３ｇのＬＵＤＯＸ  ＳＭ−３０（シリカナノ粒子３０質量％の水分散液；Ｇｒａｃｅ−Ｄａｖｉｓｏｎ；５〜１５ｎｍの間、特に７〜１０ｎｍの間、例えば、８ｎｍの平均直径）を４６ｍｌの水で希釈し且つ新たな酸活性化Ａｍｂｅｒｌｉｔｅ（登録商標）ＩＲ−１２０、即ち、スルホン酸官能性を有する強酸性のゲルタイプ樹脂（Ｒｏｈｍ  ａｎｄ  Ｈａａｓ社製）１３．８ｇを用いて、周囲温度で１０分間撹拌する。粗いフリットによるイオン交換体の除去後に、シリカの分散液をｔｅｒｔ．−ブタノール１２００ｍｌで希釈し且つ周囲温度で２１時間撹拌する。得られた透明な分散液に、２１．５２ｇの（３−アミノプロピル）−トリメトキシシラン（２）のｔｅｒｔ．−ブタノール溶液８０ｍｌを、２時間の間撹拌しながら滴加する。得られた混濁した分散液を、周囲温度で１．５時間撹拌し、次いで更に３時間８０℃で還流下で撹拌する。次に同じ温度で、水及びメタノールを、５時間の共沸蒸留によってｔｅｒｔ．−ブタノールの一部と一緒に除去し、４９０ｍｌ全部を留去する。周囲温度に冷却した後、溶媒を、十分な量のエタノールの添加後に、真空下の共沸蒸留によってエタノールと交換する。この分散液を溶解した材料から分離し且つ真空下で濃縮すると、５．１質量％の３−アミノプロピルシラン変性シリカナノ粒子（３）を含有する分散液３０２ｇが得られる。
【０１１６】
工程１．２：マゼンタ着色変性ナノ粒子（対イオン：ナトリウム）（５）
【化３４】
0005705217.tif 000035
２２．５ｇの物質（３）の分散液（エタノール中５．１質量％の固形分）を、反応フラスコ内でＮ，Ｎ−ジメチルアセトアミド３０ｍｌに添加する。無水炭酸ナトリウム５３０ｍｇを添加し、次いで式（４）の反応性マゼンタ染料の溶液４．７７ｇを、Ｎ，Ｎ−ジメチルアセトアミド３０ｍｌに添加する。この混合物を撹拌しながら１６時間１０５℃に加熱し、次いで周囲温度に冷却する。
【０１１７】
反応混合物を８００ｍｌのエタノール中に注ぎ、生成物を遠心分離によって単離し、そして水中に再分散させる。粒子を溶解した材料から分離し、最終的に１００ｍｌの体積まで濃縮させる。この分散液は３．３質量％の染料が付着したナノ粒子（５）を含有する。
【０１１８】
分散された荷電ナノ粒子は、Ｍａｌｖｅｒｎ  Ｚｅｔａｓｉｚｅｒ  Ｎａｎｏｓｅｒｉｅｓを用いて動的光散乱法によって測定される通り１７４ｎｍの直径を有する。
【０１１９】
代替的な合成法は、ＥＰ０３５５０６２号の実施例ＶＩ（アミノプロピルトリエトキシシラン変性シリカ）、プロシオンターコイズＨＡ（染料付着シリカ）の代わりに上記の式（４）の染料（ナトリウム塩）を使用する実施例ＸＶＩに記載されている。
【０１２０】
工程１．３：アミノプロピル−ポリジメチルシロキサン（７）
【化３５】
0005705217.tif 000036
１ｇの化合物（６）、一末端がブチル基で終端され且つ別の末端が水素化物で終端された約１０００の分子量（即ち、ｎは約１１）を有する直鎖状ポリ（ジメチルシロキサン）（チッソ株式会社、日本よりＦＭ−０１１１の商品名で市販）を、アリルアミン（２８６ｍｇ）３７５μｌ中の酸化白金１．１５ｍｇの懸濁液に添加する。混合物を、加熱した油浴に浸されたバイアルにおいて１０５℃で１６時間撹拌する。雰囲気温度まで冷却した後、反応混合物をメンブレンフィルタ（ポリテトラフルオロ−エチレン［ＰＴＦＥ］、ポアサイズ０．４５μｍ）を通して濾過する。過剰なアリルアミンを真空下で除去した後、式（７）の生成物は、黄色がかったわずかに混濁した液体の形で残る。１Ｈ−ＮＭＲは出発ヒドリドシランの完全な消失を示し且つ反応が（第１位と比較して）アリルアミンの第３位で９０％の選択性を上回って起こることを示す；１Ｈ−ＮＭＲ  （ｐｐｍ，ＣＤＣｌ３）：２．６０  ２Ｈ  ｔ，１．３９  ２Ｈ  ｔｘｔ，１．２８−１．２１  ４Ｈ  ｍ，０．８４  ３Ｈ  ｔ，０．４８  ４Ｈ  ｔ，０  ＣＨ３−Ｓｉ  ｓ．
【０１２１】
工程１．４：Ｎ，Ｎ−ジブチルアミノ−プロピル−ポリジメチルシロキサン（８）
【化３６】
0005705217.tif 000037
３ｇの化合物（７）をｎ−臭化ブチル１０ｍｌ中に溶解させ、無水炭酸ナトリウム１．７３ｇを添加し、懸濁液を、加熱した油浴に浸された密閉バイアルにおいて１０５℃で３時間撹拌する。周囲温度に冷却した後、反応混合物を塩化メチレンで希釈し且つ水で洗浄し、水相をもう一度塩化メチレンで抽出する。合わせた有機相を無水硫酸ナトリウムで乾燥させ、溶媒を真空下で除去した後、３．０ｇの黄褐色の油が残る。
【０１２２】
２ｇのこの粗反応混合物をＨＰＬＣ（シリカゲル、ヘプタン−イソプロパノール９０：１０）によって精製すると、０．５７ｇのわずかに黄色がかった透明な油（１Ｈ−ＮＭＲ及び１３Ｃ−ＮＭＲによれば９５％を上回る第３級アミン（８）である）が得られる。
【０１２３】
工程１．５：メチル−ジブチル−アンモニウムプロピル−ポリジメチルシロキサン（９）
【化３７】
0005705217.tif 000038
５６０ｍｇの化合物（８）をヨウ化メチル２．７ｍｌ中に溶解させ、この溶液を、加熱した油浴に浸された密閉バイアルにおいて４５℃で２０分間撹拌する。周囲温度に冷却した後、過剰のヨウ化メチルを真空下で除去すると、黄色がかった粘性の油の形で化合物（９）が残り、これは１Ｈ−ＮＭＲによって第３級アミンの第４級アンモニウム塩への完全な転換を示す；１Ｈ−ＮＭＲ（ｐｐｍ，ＣＤＣｌ３）：３．４５−３．２８  ６Ｈ  ｍ，３．２５  ３Ｈ  ｓ，１．７５−１．５５  ６Ｈ  ｍ，１．４５  ４Ｈ  ｔｘｑ，１．２６−１．２０  ４Ｈ  ｍ，０．９５  ６Ｈ  ｔ，０．８１  ３Ｈ  ｔ，０．５５−０．４３  ４Ｈ  ｍ，０．０９  ６Ｈ  ｓ，０  ＣＨ３−Ｓｉ  ｓ．
【０１２４】
実施例２：アンモニウムシロキサン変性イエロー着色ナノ粒子
【化３８】
0005705217.tif 000039
工程１．５に記載された３４ｍｇの化合物（９）を、エタノール３ｍｌと石油エーテル３ｍｌとの混合物（沸点範囲４０〜６０℃）中に溶解させ、ナトリウム塩として１．９質量％のナノ粒子を含有する、１．９４ｇの（１３）の水性分散液を添加する。２相系を、加熱した油浴に浸されたバイアルにおいて６０℃で１５分間撹拌する。冷却後、２相を分離する。その有機相を、脱イオン水４ｍｌでそれぞれ２回洗浄する。１ｍｌのｎ−ドデカンを添加する。一晩放置した後、低沸点の有機溶媒を真空下で除去すると、ドデカン中のナノ粒子（１１）の黄色分散液０．７７ｇが残る。遠心分離によるアグロメレートの除去後、分散液は均一であり且つ黄色の電気泳動インクとして装置で使用してよい。
【０１２５】
分散された荷電ナノ粒子は、Ｍａｌｖｅｒｎ  Ｚｅｔａｓｉｚｅｒ  Ｎａｎｏｓｅｒｉｅｓを用いて動的光散乱法によって測定される通り２１３ｎｍの直径を有する。
【０１２６】
表面変性された分散した荷電ナノ粒子は、Ｍａｌｖｅｒｎ  Ｚｅｔａｓｉｚｅｒ  Ｎａｎｏｓｅｒｉｅｓによって測定して−７．７４ｍＶのゼータ電位（ζ）を示し、且つスモルコウスキーの関係から計算して４０Ｖで−６．６４ｅ−３×１０−８ｍ２／Ｖｓの電気泳動移動度μを示す。
【０１２７】
式（１３）の出発材料は以下の通りに調製される：
工程２．１：イエロー染料変性ナノ粒子（１３）（対イオン：ナトリウム）
【化３９】
0005705217.tif 000040
２２．５ｇの化合物（１）の分散液（エタノール中５．１質量％の固形分）を、反応フラスコ内でＮ，Ｎ−ジメチルアセトアミド３０ｍｌに添加する。無水炭酸ナトリウム５３０ｍｇを添加し、次いで式（１２）の反応性イエロー染料の懸濁液３．９９ｇを、Ｎ，Ｎ−ジメチルアセトアミド３０ｍｌに添加する。この混合物を撹拌しながら１６時間１０５℃に加熱し、次いで周囲温度に冷却する。反応混合物を８００ｍｌのエタノール中に注ぎ、生成物を遠心分離によって単離し、そして水中に再分散させる。粒子の分散液を溶解した材料から分離し、最終的に７２．０４ｇの質量まで濃縮させる。この分散液は１．９質量％の染料が付着したナノ粒子（１３）を含有する。
【０１２８】
実施例３：アンモニウムシロキサン変性シアン着色ナノ粒子（１４）
【化４０】
0005705217.tif 000041
実施例２に記載されるのと同様に、ナノ粒子（１８）を、工程１．５に記載されるアンモニウム−ポリジメチルシロキサン（９）と反応させると、ドデカン中にシアン着色ナノ粒子（１４）の均一な分散液が得られ、その際、ｎは約１１である［工程１．３の式（７）を参照のこと］。この分散液はシアン電気泳動インクとして装置で使用してよい。
【０１２９】
出発材料を以下の通りに調製する：
工程３．１：アミノプロピル変性ナノ粒子（１６）
【化４１】
0005705217.tif 000042
概略の「式」（１５）のＬＵＤＯＸ  ＴＭＡ（シリカナノ粒子３４質量％の水分散液；Ａｌｄｒｉｃｈ）を、工程１．１に記載されたのと同様に３−アミノプロピル−トリメトキシシラン（２）と反応させると、式（１６）のエタノール中に有機変性したナノ粒子（分散液の固体含有率：１３％、固体残留物の元素分析：Ｎ：１．１％）が得られる。
【０１３０】
工程３．２：シアン着色変性ナノ粒子（対イオン：ナトリウム）（１８）
【化４２】
0005705217.tif 000043
工程１．２に記載されるのと同様に、ナノ粒子（１６）を、式（１７）の反応性シアン染料と反応させるとシアンナノ粒子（１８）（分散液の固体含有率：２．１％、固体残留物の元素分析：Ｃ：７．２８％、Ｈ：１．１６％、Ｎ：２．９５％、Ｓ：１．５８％）が得られる。
【０１３１】
実施例４：アンモニウムシロキサン変性シアン着色ナノ粒子（１９）
【化４３】
0005705217.tif 000044
実施例１に記載されるのと同様に、ナノ粒子（２２）（工程４．２を参照のこと）を、アンモニウム−ポリジメチルシロキサン（９）と反応させると、ドデカン中にシアン着色ナノ粒子（１９）（ｅｘ  Ｓｎｏｗｔｅｘ  Ｎ）の均一な分散液が得られる。この分散液をシアン電気泳動インクとして試験する。
【０１３２】
出発材料を以下の通りに調製する：
工程４．１：アミノプロピル変性ナノ粒子（２１）
【化４４】
0005705217.tif 000045
工程１．１と同様に、概略の「式」（２０）のＳｎｏｗｔｅｘ  Ｎ（シリカナノ粒子２１質量％の水分散液；日産化学工業株式会社）を、３−アミノプロピル−トリメトキシシラン（２）と反応させると、エタノール中に有機変性したナノ粒子（２１）（分散液の固体含有率：５．４％、固体残留物の元素分析：Ｃ：４．９１％、Ｈ：１．２３％、Ｎ：１．７２％）が得られる。
【０１３３】
工程４．２：シアン染料変性ナノ粒子（対イオン：ナトリウム）（２２）
【化４５】
0005705217.tif 000046
工程１．２と同様に、ナノ粒子（２１）（ｅｘ  Ｓｎｏｗｔｅｘ  Ｎ）を、式（１７）の反応性シアン染料と反応させるとシアンナノ粒子（２２）（分散液の固体含有率：１．３６％、固体残留物の元素分析：Ｃ：１１．０８％、Ｈ：１．４３％、Ｎ：４．５２％、Ｓ：２．４７％）が得られる。
【０１３４】
実施例５：（荷電したブルーナノ粒子）
アンモニウムシロキサン変性ブルー着色ナノ粒子（２３）
【化４６】
0005705217.tif 000047
実施例１と同様に、ナノ粒子（２５）（工程５．１を参照のこと）を、アンモニウム−ポリジメチルシロキサン（９）と反応させると、ドデカン中にブルー着色ナノ粒子（２３）の均一な分散液が得られる。この分散液はブルー電気泳動インクとして装置で使用してよい。
【０１３５】
分散された荷電ナノ粒子は、Ｍａｌｖｅｒｎ  Ｚｅｔａｓｉｚｅｒ  Ｎａｎｏｓｅｒｉｅｓを用いて動的光散乱法によって測定される通り１６４ｎｍの直径を有する。
【０１３６】
表面変性された分散した荷電ナノ粒子は、Ｍａｌｖｅｒｎ  Ｚｅｔａｓｉｚｅｒ  Ｎａｎｏｓｅｒｉｅｓによって測定して−１７．７ｍＶのゼータ電位（ζ）を示し、且つスモルコウスキーの関係から計算して４０Ｖで−１．５２ｅ−２×１０−８ｍ２／Ｖｓの電気泳動移動度μを示す。
【０１３７】
出発材料を以下の通りに調製する：
工程５．１：ブルー染料変性ナノ粒子（対イオン：ナトリウム）（２５）
【化４７】
0005705217.tif 000048
工程１．２に記載されるのと同様に、ナノ粒子（３）を、式（２４）の反応性ブルー染料と反応させるとブルーナノ粒子（２５）（分散液の固体含有率：３．３％、固体残留物の元素分析：Ｃ：１５．４８％、Ｈ：２．０２％、Ｎ：４．３３％、Ｓ：３．０２％）が得られる。
【０１３８】
実施例６：アンモニウムシロキサン変性マゼンタ着色ナノ粒子（２６）
【化４８】
0005705217.tif 000049
実施例１に記載されるのと同様に、ナノ粒子（３３）（工程６．４を参照のこと）を、アンモニウム−ポリジメチルシロキサン（３１）と反応させると、ドデカン中にマゼンタ着色ナノ粒子（２６）の均一な分散液が得られる。この分散液はマゼンタ電気泳動インクとして装置で使用してよい。
【０１３９】
出発材料を以下の通りに調製する：
工程６．１：ヨードプロピルシラン（２８）
【化４９】
0005705217.tif 000050
９０ｇの３−クロロプロピルトリス（トリメチルシロキシ）シラン（２７）（Ｃｈｅｍ．Ａｂｓｔｒａｃｔｓ  Ｎｏ．１８０７７−３１−１）及び１０５．２２ｇのヨウ化ナトリウムをアセトン２５０ｍｌに添加し且つ還流下で２４時間撹拌する。アセトンを蒸発させて残留物を塩化メチレン中に取る。有機相を水で洗浄し、乾燥させ、そして蒸発させる。８９ｇの所望の３−ヨードプロピル−トリス（トリメチルシロキシ）シラン（２８）が得られる；１Ｈ−ＮＭＲ（ｐｐｍ，ＣＤＣｌ３）：３．１２  ２Ｈ  ｔ，１．７５  ２Ｈ  ｔｘｔ，０．４３  ２Ｈ  ｔ，０  ２７Ｈ  ｓ．
【０１４０】
工程６．２：トリス（トリス（トリメチルシロキシ）シリルプロピル）アミン（３０）
【化５０】
0005705217.tif 000051
１４．３ｇの３−ヨードプロピルトリス（トリメチルシロキシ）シラン（２８）、５．７ｇの３−アミノプロピルトリス（トリメチル−シロキシ）シラン及び９．６ｇの炭酸ナトリウムを、ジメチルアセトアミド５０ｍｌに添加し且つ８０℃で１５時間撹拌する。次にジメチルアセトアミドを蒸発させて、残留物を塩化メチレン中に取る。有機相を水で洗浄し、乾燥させ、そして蒸発させる。生成物をシリカゲルのカラムクロマトグラフィーによって精製すると式（３０）のわずかに黄色がかった油７ｇが得られる；１Ｈ−ＮＭＲ（ｐｐｍ，ＣＤＣｌ３）：２．２１  ６Ｈ  ｔ，１．３８  ６Ｈ  ｔｘｔ，０．２８  ６Ｈ  ｔ，０  ８１Ｈ  ｓ。
【０１４１】
工程６．３：メチル−トリス（トリス（トリメチルシロキシ）シリルプロピル）ヨウ化アンモニウム（３１）
【化５１】
0005705217.tif 000052
１．４２ｇのトリス（トリス（トリメチルシロキシ）シリルプロピル）アミン（３０）、１．２ｇのヨウ化メチル及び０．９ｇの炭酸ナトリウムをアセトン５０ｍｌに添加する。この反応混合物を還流下で１５時間撹拌する。溶媒を蒸発させて残留物を塩化メチレン中に取る。次に有機相を水で洗浄し、乾燥させ、そして蒸発させる。残留物は所望の生成物メチル−トリス（トリス（トリメチルシロキシ）シリルプロピル）ヨウ化アンモニウム（３１）を含有する；１Ｈ−ＮＭＲ（ｐｐｍ，ＣＤＣｌ３）：３．２７  ６Ｈ  ｔ，３．１８  ３Ｈ  ｓ，１．５６−１．５０  ６Ｈ  ｍ，０．３７  ６Ｈ  ｔ，０  ８１Ｈ  ｓ．
【０１４２】
工程６．４：マゼンタ染料変性ナノ粒子（対イオン：ナトリウム）（３３）
【化５２】
0005705217.tif 000053
工程１．２に記載されるのと同様に、式（１６）のナノ粒子を、式（３２）の反応性マゼンタ染料と反応させると、マゼンタナノ粒子（３３）（分散液の固体含有率：８．６％、固体残留物の元素分析：Ｓ：１．３３％）が得られる。
【０１４３】
実施例７：アンモニウムシロキサン変性マゼンタ着色ナノ粒子（３４）
【化５３】
0005705217.tif 000054
実施例１に記載されるのと同様に、工程１．２に記載された式（５）のナノ粒子を、工程７．１に記載された式（３５）のアンモニウム−ポリジメチルシロキサンと反応させると、式（３４）のマゼンタ着色ナノ粒子の均一な分散液が得られる。
【０１４４】
式（３４）のナノ粒子の分散溶媒としてテトラリンをドデカンの代わりに使用してよい。この分散液はマゼンタ電気泳動インクとして装置で使用してよい。
【０１４５】
工程７．１：Ｎ，Ｎ，Ｎ−トリメチル−Ｎ−［３−（トリス−トリメチルシロキシ−シリル）−プロピル］ヨウ化アンモニウム（３５）
【化５４】
0005705217.tif 000055
０．８ｇの３−アミノプロピルトリス（トリメチルシロキシ）シラン、１．８ｇのヨウ化メチル及び１．３５ｇの炭酸ナトリウムをジメチルホルムアミド５０ｍｌに添加する。この反応混合物を室温で３時間撹拌する。溶媒を蒸発させて残留物を塩化メチレン及び水中に取る。次に有機相を水で洗浄し、乾燥させ、そして蒸発させると、化合物（３５）が得られる；１Ｈ−ＮＭＲ（ｐｐｍ，ＣＤＣｌ３）：３．４５−３．３２  １１Ｈ  ｍ，１．６８−１．５８  ２Ｈ  ｍ，０．３９  ２Ｈ  ｔ，０．００  ２７Ｈ  ｓ．
【０１４６】
実施例８：ホスホニウムシロキサン変性マゼンタ着色ナノ粒子（３６）
【化５５】
0005705217.tif 000056
実施例１に記載されるのと同様に、工程１．２に記載された式（５）のナノ粒子を、工程８．１に記載された式（３７）のトリフェニル−（トリス（トリメチルシロキシ）シリルプロピル）ヨウ化ホスホニウムと反応させると、式（３６）のマゼンタ着色ナノ粒子の均一な分散液が得られる。
【０１４７】
式（３６）のナノ粒子の分散溶媒としてテトラリンをドデカンの代わりに使用してよい。この分散液はマゼンタ電気泳動インクとして装置で使用してよい。
【０１４８】
工程８．１：トリフェニル−（トリス（トリメチルシロキシ）シリルプロピル）ヨウ化ホスホニウム（３７）
【化５６】
0005705217.tif 000057
工程６．１に記載された１．０ｇの３−ヨードプロピルトリス（トリメチルシロキシ）シラン（２８）、１．７ｇのトリフェニルホスフィン及び０．６９ｇの炭酸ナトリウムをテトラヒドロフラン５０ｍｌに添加する。この反応混合物を還流下で２日間撹拌する。溶媒を蒸発させ、残留物をシリカゲルのカラムクロマトグラフィーによって精製すると所望のホスホニウム塩（３７）が得られる；ＥＳＩ−ＭＳ：Ｍ＋５９９．５８．
【０１４９】
実施例９：アンモニウムシロキサン変性イエロー着色ナノ粒子（３８）
【化５７】
0005705217.tif 000058
実施例２の化合物（１１）について記載されたのと同様に、ナノ粒子（１３）を化合物（３９）と反応させると（工程９．１を参照のこと）、イエロー着色ナノ粒子２６の均一な分散液が得られる。ドデカンの代わりにｌｓｏｐａｒ  Ｇを分散溶媒として使用する。この分散液は黄色の電気泳動インクとして装置で使用される。
【０１５０】
工程９．１：メチル−ジエチル−アンモニウムプロピレン−ポリジメチルシロキサン（３９）
工程１．５の化合物（９）について記載されたのと同様に、化合物（３９）を製造する；１Ｈ−ＮＭＲ（ｐｐｍ，ＣＤＣｌ３）：３．５８  ４Ｈ  ｑ，３．３２  ２Ｈ  ｔ，３．２０  ３Ｈ  ｓ，１．７０−１．５５  ４Ｈ  ｍ，１．３５  ６Ｈ  ｔ，１．３０−１．２  ４Ｈ  ｍ，０．８２  ３Ｈ  ｔ，０．５５−０．４６  ４Ｈ  ｍ，０．０８  ６Ｈ  ｓ，０．００  ＣＨ３−Ｓｉ  ｓ．
【０１５１】
実施例１０：アンモニウムシロキサン変性シアン着色ナノ粒子（４０）
実施例４の化合物（１９）について記載されたのと同様に、ナノ粒子（２２）を化合物（４１）と反応させると（工程１０．１を参照のこと）、シアン着色ナノ粒子（４０）の均一な分散液が得られる。この分散液はシアンの電気泳動インクとして装置で使用される。
【０１５２】
工程１０．１：メチル−ジイソプロピル−アンモニウムプロピレン−ポリジメチルシロキサン（４１）
工程１．５の化合物（９）について記載されたのと同様に、化合物（４１）を製造する；１Ｈ−ＮＭＲ（ｐｐｍ，ＣＤＣｌ３）：４．０８  ２Ｈ  ｄｘｑ，３．２２  ２Ｈ  ｔ，３．０７  ３Ｈ  ｓ，１．７５−１．６１  ４Ｈ  ｍ，１．５０  ６Ｈ  ｄ，１．４５  ６Ｈ  ｄ，１．３０−１．２  ４Ｈ  ｍ，０．８２  ３Ｈ  ｔ，０．５５−０．４６  ４Ｈ  ｍ，０．０８  ６Ｈ  ｓ，０．００  ＣＨ３−Ｓｉ  ｓ．
【０１５３】
実施例１１：レッド顔料粒子を含む電気泳動インク
実施例２に記載されるのと同様に、工程１１．１に記載された変性顔料粒子の水性懸濁液を、工程１．５に記載された式（９）のアンモニウム−ポリジメチルシロキサンと反応させる。２相系を、加熱した油浴に浸されたバイアルにおいて６０℃で１５分間撹拌する。冷却後、２相を分離する。有機相を洗う。一晩放置した後、低沸点の有機溶媒を真空下で除去すると、ドデカン中に変性顔料のレッド分散液が残る。遠心分離によるアグロメレートの除去後、分散液は均一であり且つ赤色の電気泳動インクとして装置で使用してよい。
【０１５４】
工程１１．１：式（２０５）の塩混練のＣ．Ｉ．（色素指数）ピグメントレッド２５４［ＣＡＳ−Ｎｏ．８４６３２−６５−５；ＩＲＧＡＺＩＮ  ＤＰＰ  Ｒｅｄ  ＢＯ  ｅｘ  ＣＩＢＡ  ＳＣ；３，６−ビス（４−クロロフェニル）−２，５−ジヒドロピロロ［３，４−ｃ］ピロール−１，４−ジオン］の４１．１％の水性プレスケーキ３９．１ｇ、並びにＤＥ−４０３７５５６Ａ１号の実施例１ａ）及び１ｂ）に記載された通りに得られる化学式（２０５）、（２０６）及び（２０７）
【化５８】
0005705217.tif 000059
を有する３種の化合物の部分的にスルホン化した混合物のナトリウム塩の２８．６％の水性濾過ケーキ０．２８ｇを、分散剤ミキサー（カウレスディゾルバー）を用いて９０分間水１５０ｍｌ中に分散させる。
【０１５５】
実施例１２：ブルー顔料粒子を含む電気泳動インク
実施例２に記載されたのと同様に、工程１２．１に記載された通りに製造された顔料の水性懸濁液を、工程１．５に記載された式（９）のアンモニウム−ポリジメチルシロキサンと反応させてブルー電気泳動インクを調製する。
【０１５６】
工程１２．１：式（２２１）の塩混練した銅フタロシアニンブルー１５．３（Ｃ．Ｉ．ピグメントブルー１５．３；Ｃ．Ｉ．ＮＯ．：７４１６０：３；ＣＡＳ  ＮＯ：１４７−１４−８；ＩＲＧＡＬＩＴＥブルーＧＬＯ；ｅｘ  ＣＩＢＡ  ＳＣ）の４９．２％の水性濾過ケーキ２３．１ｇ、並びに式（２２２）のモノスルホン化（ナトリウム塩として）銅フタロシアニン（２６．４％の水性濾過ケーキとして）誘導体０．４２ｇを一緒に、水１００ｍｌ中にカウレスディゾルバーを用いて９０分間分散させる。
【化５９】
0005705217.tif 000060
【０１５７】
実施例１３：ブルー顔料粒子を含む電気泳動インク
実施例２に記載されたのと同様に、工程１３．１に記載された通りに製造された顔料の水性懸濁液を、工程１．５に記載された式（９）のアンモニウム−ポリジメチルシロキサンと反応させてブルー電気泳動インクを調製する。
【０１５８】
工程１３．１：式（２２１）の塩混練したＣ．Ｉ．ピグメントブルー１５．３（ＩＲＧＡＬＩＴＥブルーＧＬＯ  ｅｘ  ＣＩＢＡ  ＳＣ）の４９．２％の水性濾過ケーキ２３．４ｇ、並びに顔料相乗剤（分散剤）ＳＯＬＳＰＥＲＳＥ  ５０００［ＣＡＳ  Ｎｏ．７０７５０−６３−９；Ｌｕｂｒｉｚｏｌ  Ａｄｖａｎｃｅｄ  Ｍａｔｅｒｉａｌｓ  Ｉｎｃ．；ＳＯＬＳＰＥＲＳＥ  ５０００がナトリウム塩ではなく、恐らく第４級アンモニウム塩である点で異なる式（２２２）に対応する］０．２３ｇを一緒に、水１００ｍｌ中にカウレスディゾルバーを用いて９０分間分散させる。その後、該懸濁液をろ紙で濾過し、水で洗浄し、そして生成物を８０℃で真空のオーブン中で乾燥させる。
【０１５９】
実施例１４：グリーン顔料粒子を含む電気泳動インク
実施例２に記載されたのと同様に、工程１４．１に記載された通りに製造された顔料の水性懸濁液を、工程１．５に記載された式（９）のアンモニウム−ポリジメチルシロキサンと反応させてグリーン電気泳動インクを調製する。
【０１６０】
工程１４．１：Ｃ．Ｉ．ピグメントグリーン７（Ｃ．Ｉ．７４２６０；銅フタロシアニングリーン；ポリクロロ銅フタロシアニン；ＩＲＧＡＬＩＴＥグリーンＧＦＮＰ；ｅｘ  ＣＩＢＡ  ＳＣ）の１３．５ｇの３８．９％水性濾過ケーキ及び０．１１ｇの銅フタロシアニン誘導体（２１７）
【化６０】
0005705217.tif 000061
をカウレスディゾルバーで９０分間分散させる。
【０１６１】
実施例１５：グリーン顔料粒子を含む電気泳動インク
実施例２に記載されたのと同様に、工程１５．１に記載された通りに製造された顔料の水性懸濁液を、工程１．５に記載された式（９）のアンモニウム−ポリジメチルシロキサンと反応させてグリーン電気泳動インクを調製する。
【０１６２】
工程１５．１：Ｃ．Ｉ．ピグメントグリーン３６（銅フタロシアニングリーン粉末［ｃｐグリーン３６０００９］；ポリブロモフタログリーン；Ｃ．Ｉ．ＮＯ．：７４２６５ＣＡＳ  ＮＯ：１４３０２−１３−７；ＩＲＧＡＬＩＴＥグリーン６Ｇ  ｅｘ  ＣＩＢＡ  ＳＣ）の３５．５％水性濾過ケーキ１４ｇ及び工程１４．１に記載された銅フタロシアニン誘導体（２１７）０．１２ｇをカウレスディゾルバーで９０分間分散させる。
【０１６３】
実施例１６：黒色顔料粒子を含む電気泳動インク
実施例２に記載されたのと同様に、工程１６．１に記載された通りに製造された顔料の水性懸濁液を、工程１．５に記載された式（９）のアンモニウム−ポリジメチルシロキサンと反応させて黒色電気泳動インクを調製する。
【０１６４】
工程１６．１：ＷＯ−００／２４７３６Ａ１号の第３５頁の実施例１２Ｂに従って得られ且つ暫定的な式（２０８）
【化６１】
0005705217.tif 000062
を有する微粉化オキソベンゾフラニリデン−ジヒドロインドロン１０ｇを水１００ｍｌ中に１８時間分散させる。
【０１６５】
暫定的な式（２０８）の物質は、ＷＯ００／２４７３６Ａ１号内に「紫色粉末」として記載されている。本特許出願の発明者らは、上記式（２０８）を、前記実施例１２ｂによって得られる生成物の最もあり得る構造を表すものであると考えているが、該構造は絶対的に確実というわけではない。正確な構造は、式（２０８）の異性体、特にシス／トランス異性体に、又はかかる異性体の混合物に相応することもある。
【０１６６】
水２．９ｇ中のスルファニル酸（４−アミノベンゼンスルホン酸）０．７ｇと、３５％塩酸水溶液１．３８ｇとを別々に４ＭのＮａＮＯ２水溶液１．０８ｍｌを用いて４℃で処理する。ジアゾニウム塩を工程１６．１に従って得られた顔料懸濁液に添加する。冷却を取り除き、混合物を一定に撹拌しながら４℃から２３℃まで温めて、次いで１時間５０℃に加熱する。
【０１６７】
実施例１７：ブラック顔料粒子を含む電気泳動インク
実施例２に記載されたのと同様に、工程１７．１に記載された通りに製造された顔料の水性懸濁液を、工程１．５に記載された式（９）のアンモニウム−ポリジメチルシロキサンと反応させてブラック電気泳動インクを調製する。
【０１６８】
工程１７．１：１０ｇのＣ．Ｉ．ピグメントブラック７を水１００ｍｌに一晩中分散させる。水２．９ｇ中のスルファニル酸０．７ｇと、濃塩酸１．３８ｇとを別々に４ＭのＮａＮＯ２溶液１．０８ｍｌを用いて４℃で処理する。ジアゾニウム塩をゆっくりと顔料懸濁液に添加する。冷却を取り除き、混合物を一定に撹拌しながら４℃から室温まで温めて、次いで２時間４０℃に加熱する。
【０１６９】
実施例１８：レッド顔料粒子を含む電気泳動インク
実施例２に記載されたのと同様に、工程１８．１に記載された通りに製造された顔料の水性懸濁液を、工程１８．２に記載された通りに製造された式（２２５）の二カリウム塩と反応させてレッド電気泳動インクを調製する。
【０１７０】
工程１８．１：式（２１８）
【化６２】
0005705217.tif 000063
の塩混練したＣ．Ｉ．ピグメントレッド２６４の４３．８％の水性プレスケーキ４５．６ｇを水２００ｍｌに分散させる。別途、式（２１９）
【化６３】
0005705217.tif 000064
を有するプロカインの塩酸塩５．５ｇを水１５ｇ及びＨＣｌ７ｍｌに溶かした溶液を、４ＭのＮａＮＯ２水溶液５．５ｍｌを用いて０〜４℃で処理する。ジアゾニウム塩をゆっくりと顔料懸濁液に添加する。０〜４℃で１５分間の攪拌の後、該懸濁液を１時間２３℃で攪拌し、その後、５０℃に加熱し、そしてさらに１時間攪拌する。
【０１７１】
工程１８．２：式（２２５）の二カリウム塩の製造
【化６４】
0005705217.tif 000065
工程１．３に記載された２ｇの化合物（７）をジメチルホルムアミド１０ｍｌ中に溶解し、次いで０．８ｇの無水炭酸カリウム及び０．７ｇの１，３−プロパンスルトンを添加し、そして懸濁液を１０５℃で一晩撹拌する。周囲温度に冷却した後、反応混合物を水で希釈し、式（２２５）の二カリウム塩を分離する［本出願の優先権書類の第２３頁に開示された式（２０２）の対応するアニオンを参照のこと］。
【化６５】
0005705217.tif 000066
【０１７２】
実施例１９：ブルー顔料粒子を含む電気泳動インク
実施例１８のように進めるが、Ｃ．Ｉ．ピグメントレッド２６４のプレスケーキの代わりにＣ．Ｉ．ピグメントブルー１５：３（銅フタロシアニンブルー；Ｃ．Ｉ．Ｎｏ．：７４１６０：３；ＣＡＳ  Ｎｏ：１４７−１４−８）のプレスケーキを使用する点で異なる。
【０１７３】
実施例２０：ブルー顔料粒子を含む電気泳動インク
実施例１８のように進めるが、Ｃ．Ｉ．ピグメントレッド２６４のプレスケーキの代わりにＣ．Ｉ．ピグメントブルー１５：１（Ｃ．Ｉ．ピグメントブルー１５：３の更なる変性）のプレスケーキを使用する点で異なる。
【０１７４】
実施例２１：マゼンタ顔料粒子を含む電気泳動インク
実施例２に記載されたのと同様に、工程２１．１に記載された通りに製造された顔料の水性懸濁液を、工程１８．２に記載された式（２２５）のスルホン化ポリジメチルシロキサンと反応させてマゼンタ電気泳動インクを調製する。
【０１７５】
工程２１．１：式
【化６６】
0005705217.tif 000067
のＣ．Ｉ．ピグメントレッド１２２（ＣＡＳ  Ｎｏｓ．９８０−２６−７及び１６０４３−４０−６；ＥＵ  Ｎｏ．２１３−５６１−３；Ｃ．Ｉ．Ｎｏ．：７３９１５）の３１．５％の水性プレスケーキ６３ｇを水１８０ｍｌに分散させる。別途、塩酸プロカイン５．５ｇを水１５ｇとＨＣｌ７ｍｌとに溶かした溶液を、４ＭのＮａＮＯ２水溶液５．５ｍｌを用いて０〜４℃で処理する。ジアゾニウム塩を顔料懸濁液に添加する。
【０１７６】
実施例２２：イエロー顔料粒子を含む電気泳動インク
実施例２１のように進めるが、Ｃ．Ｉ．ピグメントレッド１２２のプレスケーキの代わりに式（２２３）のＣ．Ｉ．ピグメントイエロー１２８のプレスケーキを使用する点で異なる。
【化６７】
0005705217.tif 000068
【０１７７】
実施例２３：レッド顔料粒子を含む電気泳動インク
実施例１１のように進めるが、スルホン化Ｃ．Ｉ．ピグメントレッド２５４を、（乾燥重量で計算して）同量の
ａ）ＵＳ−Ａ−４９１４２１１号の実施例１１Ａに記載されたジケトピロロピロールカルボキシレート、又は
ｂ）ＵＳ−Ａ−４９１４２１１号の実施例１６に記載されたジケトピロロピロールホスホネート
に置き換える点で異なる。